(57)【特許請求の範囲】
【請求項１】
インク受容層を有するインクジェット記録材料において、前記インク受容層が、グリコールエーテル及び／又はアルキレングリコールに膨潤又は溶解可能な樹脂として、非水溶性（メタ）アクリル酸エステル共重合体及び非水溶性セルロース樹脂とを含み、前記非水溶性（メタ）アクリル酸エステル共重合体は、全てのモノマー成分が（メタ）アクリレート系モノマーであることを特徴とするインクジェット記録材料。
【請求項２】
前記非水溶性セルロース樹脂がセルロースアセテートであることを特徴とする請求項１記載のインクジェット記録材料。
【請求項３】
インク受容層を有するインクジェット記録材料において、前記インク受容層が、グリコールエーテル及び／又はアルキレングリコールに膨潤又は溶解可能な樹脂として、非水溶性（メタ）アクリル酸エステル共重合体及び非水溶性セルロース樹脂のみを含み、前記非水溶性（メタ）アクリル酸エステル共重合体を構成するモノマー成分すべてが、（メタ）アクリレート系モノマーであることを特徴とするインクジェット記録材料。
【発明の詳細な説明】
【０００１】
【発明の属する技術分野】
本発明はインクジェットプリンタ用の記録材料に関し、グリコール系インクの記録特性に優れるものに関する。
【０００２】
【従来の技術】
従来より、インクジェット記録用インクとしては、水と低級アルコールを溶媒とするいわゆる水性インクが主流をなしていた。このため、記録材料としては水溶性樹脂を主体とするインク受容層を有するもの（特開昭６１−１８８１８１号公報、特開平３−２８１３８４号公報等）が数多く開発されている。
【０００３】
しかし、水性インクは耐水性に劣るとともに、インクの乾燥速度が遅いという問題があった。そこで、近年、印字速度を向上させるためにパラフィン系インクなどの溶剤系インクを用いた機種が出始めてきており、当該インクに対応した記録材料が提案されている（特開平１１−９９７４２号公報等）。
【０００４】
しかしながら、このような従来の溶剤系インクは臭気がきつく、また、環境に与える影響が大きく、さらに危険性があるため取扱い時に有機溶剤作業主任者が必要となってしまうという問題があった。
【０００５】
そこで、グリコールエーテル及びアルキレングリコールを主成分とするグリコール系インクが開発されている。このインクは新しく開発された溶剤系インクであり、耐水性、インク乾燥性に優れるとともに、上記した従来の溶剤系インクの欠点を解消したものである。しかし、グリコール系インクに適した記録材料は未だ提案されていない。
【０００６】
【発明が解決しようとする課題】
本発明は、上述の事情に鑑みなされたもので、グリコール系インクに対して好適に用いられるインクジェット記録材料を提供することを目的とする。
【０００７】
【課題を解決するための手段】
上記目的を達成するために、本発明のインクジェット記録材料は、インク受容層を有するインクジェット記録材料において、前記インク受容層が、グリコールエーテル及び／又はアルキレングリコールに膨潤又は溶解可能な樹脂を含有することを特徴とするものである。
【０００８】
好ましくは、前記グリコールエーテル及び／又はアルキレングリコールに膨潤又は溶解可能な樹脂として、非水溶性（メタ）アクリル酸エステル共重合体及び非水溶性セルロース樹脂を含有することを特徴とするものである。
【０００９】
好ましくは、前記非水溶性セルロース樹脂がセルロースアセテートであることを特徴とするものである。
【００１０】
好ましくは、前記非水溶性（メタ）アクリル酸エステル共重合体及び非水溶性セルロース樹脂が、前記インク受容層を構成する全樹脂に対し、それぞれ２０〜８０重量％含有されることを特徴とするものである。
【００１１】
【発明の実施の形態】
本発明のインクジェット記録材料は、インク受容層を有するインクジェット記録材料において、前記インク受容層が、グリコールエーテル及び／又はアルキレングリコールに膨潤又は溶解可能な樹脂を含有することを特徴とするものである。以下、各構成要素の実施の形態について説明する。
【００１２】
インク受容層は、インク受容性を有する樹脂をフィルム化したもののようにインク受容層単独で取り扱うことができるものと、インク受容層単独では取り扱いが困難なものに分けられる。インク受容層単独での取り扱いが困難な場合、インク受容層は支持体上に形成される。支持体は、紙、繊維布帛など特に制限されることなく使用することができるが、ポリエステル、ポリカーボネート、ポリ塩化ビニル、ポリエチレン、ポリプロピレン、ポリスチレンなどのプラスチックフィルムが好適に使用される。支持体の厚みは特に限定されるものではないが、インクジェットプリンタへの搬送性などの点から、５〜３００μｍのものが好適に使用される。
【００１３】
インク受容層は主として樹脂から構成されるが、グリコールエーテル及び／又はアルキレングリコールに膨潤又は溶解可能な樹脂を含有する。
【００１４】
グリコールエーテル及び／又はアルキレングリコールに膨潤又は溶解可能な樹脂としては、ポリビニルブチラール、ポリエステル、（メタ）アクリル酸エステル共重合体、セルロース樹脂、ポリスチレン、塩化ビニル酢酸ビニル共重合体などがあげられるが、グリコール系インクの吸収性を阻害せず、かつ耐水性に優れる非水溶性のものが好適に使用される。したがって、上記例示した樹脂も、モノマー成分を選択することなどによって非水溶性とすることが好ましい。例えば、（メタ）アクリル酸エステル共重合体の場合、共重合体中のモノマー成分のうち疎水性のモノマー成分を５０モル％以上とすること、セルロース樹脂の場合、水酸基含有率を１０％以下とすること、などにより非水溶性とすることができる。
【００１５】
このようなグリコールエーテル及び／又はアルキレングリコールに膨潤又は溶解可能な樹脂は、単独でも二種以上混合して使用しても良い。特に、非水溶性（メタ）アクリル酸エステル共重合体と非水溶性セルロース樹脂を混合して使用すると、インク乾燥性を向上させることができるとともに、インクの滲みを効果的に防止することができる点で好適である。
【００１６】
非水溶性（メタ）アクリル酸エステル共重合体は、モノマー成分の親水度や疎水度によって一概にはいえないが、共重合体中のモノマー成分のうち疎水性のモノマー成分を５０モル％以上としたものなどがあげられる。疎水性のモノマー成分としては、メチル（メタ）アクリレート、ブチル（メタ）アクリレート、エチル（メタ）アクリレートなどがあげられ、親水性のモノマー成分としては、ヒドロキシエチル（メタ）アクリレート、ジアセトンアクリルアミド、ジメチルアミノエチル（メタ）アクリレートなどがあげられる。また、疎水性のモノマー成分として、スチレンなどのアクリル酸エステル以外のモノマーを使用してもよい。
【００１７】
非水溶性セルロース樹脂としては、置換基の種類により一概にはいえないが、水酸基含有率を１０％以下としたものなどがあげられる。このような樹脂としては、ニトロセルロース、セルロースアセテート、セルロースプロピオネート、セルロースブチレート、セルロースアセテートプロピオネート、セルロースアセテートブチレート、エチルセルロース、イソプロピルセルロースなどがあげられるが、インク乾燥性、インクの滲み防止という観点から、セルロースアセテートが特に好適に使用される。
【００１８】
非水溶性（メタ）アクリル酸エステル共重合体と非水溶性セルロース樹脂を混合して使用する場合、インク受容層を構成する全樹脂に対し、非水溶性（メタ）アクリル酸エステル共重合体が２０〜８０重量％、非水溶性セルロース樹脂が２０〜８０重量％含有されることが好ましい。非水溶性（メタ）アクリル酸エステル共重合体と非水溶性セルロース樹脂をこのような混合割合で使用することにより、インク乾燥性を向上させることができるとともに、インクの滲みを効果的に防止することができる。
【００１９】
インク受容層中には、上述した性能を害しない範囲内で、上記樹脂以外の樹脂を含有させることは何ら差し支えない。このような樹脂としては、ウレタン樹脂、アルキド樹脂などがあげられる。
【００２０】
また、インク受容層中には、インク吸収性を向上させたり、ブロッキングを防止するために顔料を含有させてもよい。顔料としては、シリカ、クレー、タルク、炭酸カルシウム、硫酸カルシウム、硫酸バリウム、珪酸アルミニウム、酸化チタン、合成ゼオライト、アルミナ、スメクタイトなどの無機顔料の他、スチレン樹脂、ウレタン樹脂、ベンゾグアナミン樹脂、シリコーン樹脂、アクリル樹脂などからなる樹脂ビーズ、若しくはこれらを原料とする中空樹脂ビーズなどの有機顔料があげられ、これらを単独であるいは２種以上混合して使用することができる。
【００２１】
インク受容層の厚みは、支持体上にインク受容層を設ける場合、５〜７０μｍであることが好ましい。５μｍ以上とすることによりインク吸収性を良好にすることができ、７０μｍ以下とすることによりカールの発生を防止することができる。支持体がなくインク受容層単独で取り扱う場合、インクジェットプリンタへの搬送性や取り扱い性を考慮し、インク受容層の厚みは、５〜３００μｍであることが好ましい。
【００２２】
なお、インク受容層中には、レベリング剤、紫外線吸収剤、酸化防止剤、キレート剤などの添加剤を添加してもよい。
【００２３】
インク受容層を形成する方法としては、インク受容層の構成成分を適当な溶媒に溶解又は分散させて塗布液を調製し、当該塗布液をロールコーティング法、バーコーティング法、スプレーコーティング法、エアナイフコーティング法などの公知の方法により支持体上に塗布・乾燥させる方法があげられる。
【００２４】
なお、インク受容層の接着性を調節するため、インク受容層と支持体との間にアンカーコート層を設けたり、カールの発生を防止するため、支持体のインク受容層とは反対側の面にバックコート層を設けたり、帯電を防止するため、インク受容層上や支持体のインク受容層とは反対側の面に帯電防止層を設けることは何ら差し支えない。
【００２５】
以上のように、本発明のインクジェット記録材料は、インク受容層がグリコールエーテル及び／又はアルキレングリコールに膨潤又は溶解可能な樹脂を含有するものであるから、グリコール系インクの受容性に適するものである。
【００２６】
【実施例】
以下、実施例により本発明を更に説明する。なお、「部」、「％」は特に示さない限り、重量基準とする。
【００２７】
［実施例１］
厚み１００μｍの透明ポリエステルフィルム（ルミラーT60：東レ社）上に、下記の組成からなるインク受容層塗布液を乾燥後の厚みが２０μｍとなるようにバーコーティング法により塗布、乾燥してインク受容層を形成し、インクジェット記録材料を得た。
【００２８】
＜インク受容層塗布液＞
・メタクリル酸エステル共重合体（固形分40％）１０部
（メチルメタクリレート：ブチルメタクリレート：ヒド
ロキシエチルメタクリレート＝４５：３５：２０）
・セルロースアセテート（固形分100％）         ４部
（CA398-10：コダック社、水酸基含有率3.5％）
・メチルエチルケトン                        １３部
・トルエン                                  １３部
【００２９】
［実施例２］
インク受容層塗布液を下記の組成に変更した以外は、実施例１と同様にしてインクジェット記録材料を得た。
【００３０】
＜インク受容層塗布液＞
・メタクリル酸エステル共重合体（固形分40%） １０部
（メチルメタクリレート：ブチルメタクリレート：ヒド
ロキシエチルメタクリレート＝４５：３５：２０）
・セルロースアセテートブチレート（固形分100%）４部
（CAB381-0.5：コダック社、水酸基含有率1.2%）
・メチルエチルケトン                        １３部
・トルエン                                  １３部
【００３１】
［比較例１］
インク受容層塗布液を下記の組成に変更した以外は、実施例１と同様にしてインクジェット記録材料を得た。
【００３２】
＜インク受容層塗布液＞
・非水溶性ポリビニルブチラール（固形分100%）１０部
（エスレックBL2：積水化学工業社）
・メチルエチルケトン                        ４５部
・トルエン                                  ４５部
【００３３】
［比較例２］
インク受容層塗布液を下記の組成に変更した以外は、実施例１と同様にしてインクジェット記録材料を得た。
【００３４】
＜インク受容層塗布液＞
・ポリビニルアルコール（固形分100%）        １０部
（ゴーセノールAH-17：日本合成化学工業社）
・純水                                      ９０部
【００３５】
［比較例３］
インク受容層塗布液を下記の組成に変更した以外は、実施例１と同様にしてインクジェット記録材料を得た。
【００３６】
＜インク受容層塗布液＞
・ヒドロキシメチルセルロース                １０部
（ＳＰ２００：ダイセル化学工業社、固形分100%）
・純水                                      ９０部
【００３７】
実施例１、２及び比較例１〜３で得られたインクジェット記録材料につき、グリコール系インクを用いてインクジェットプリンタ（ＳＯＬＪＥＴ：ローランド社）で記録を行い、以下の項目について評価を行った。結果を表１に示す。
【００３８】
（１）インク吸収性
記録後のインクジェット記録材料のインク受容層側に、一定時間経過後に紙を重ね、インクが転写するか否かを観察した。その結果、記録後１０分以内に転写しなくなったものを「◎」、１０〜３０分以内に転写しなくなったものを「○」、３０〜６０分以内に転写しなくなったものを「△」、６０分以上経過しても転写したものを「×」とした。
【００３９】
（２）滲み
記録後のインクジェット記録材料の滲みを目視で観察した。その結果、滲みが全くないものを「◎」、滲みが目立たないものを「○」、若干滲んでいるものを「△」、滲んで画像にならないものを「×」とした。
【００４０】
【表１】
0003911177.tif 000002
【００４１】
表１の結果からも分かるように、実施例１、２のものは、インク受容層中にグリコールエーテル及び／又はアルキレングリコールに膨潤又は溶解可能な樹脂を含有するものであるから、比較例のものに比べ、インク吸収性に優れ、滲みも発生しないものであった。
【００４２】
また、実施例１、２のものは、非水溶性（メタ）アクリル酸エステル共重合体と非水溶性セルロース樹脂を混合して使用したものであるから、比較例１に比べ、インク吸収性に優れ、滲みも発生しないものであった。特に、非水溶性セルロース樹脂としてセルロースアセテートを使用した実施例１のものは、かかる効果が顕著であった。
【００４３】
一方、比較例のものは、インク受容層中にグリコールエーテル及び／又はアルキレングリコールに膨潤又は溶解可能な樹脂を含有しないものであるから、インク吸収性に劣り、滲みも発生してしまうものであった。
【００４４】
【発明の効果】
以上のように、本発明のインクジェット記録材料は、インク受容層がグリコールエーテル及び／又はアルキレングリコールに膨潤又は溶解可能な樹脂を含有するものであるから、グリコール系インクの受容性に適するものである。また、グリコールエーテル及び／又はアルキレングリコールに膨潤又は溶解可能な樹脂として、非水溶性（メタ）アクリル酸エステル共重合体と非水溶性セルロース樹脂を混合して使用することにより、インク乾燥性を向上させることができるとともに、インクの滲みを効果的に防止することができる。